ПОГЛОЩАЮЩАЯ КИСЛОРОД СИСТЕМА В ПОЛИОЛЕФИНОВОЙ МАТРИЦЕ

1. Поглощающая кислород полимерная композиция, содержащая: непрерывную неполярную полимерную композицию, содержащую полиолефин; поглощающие кислород домены, распределенные в непрерывной неполярной
полимерной композиции, причем поглощающие кислород домены содержат окисляемый полимер, катализатор-переходный металл или его соль и промотор катализатора, эффективный для связывания с кислородом, проходящим через непрерывную неполярную полимерную композицию, причем по глощающие кислород домены содержат полярные зоны в непрерывной неполярной полимерной композиции; и
полимерное улучшающее совместимость средство в непрерывной неполярной полимерной композиции, причем полимерное улучшающее совместимость средство обладает полярным фрагментом и неполярным фрагментом и находится в количествах, эффективных для однородного распределения полярных поглощающих кислород доменов в непрерывной неполярной полимерной композиции.
2. Поглощающая кислород полимерная композиция по п.1, отличающаяся тем, что количество полимерного улучшающего совместимость средства эффективно для формирования удаляющих кислород доменов размером от приблизительно 15 нм до приблизительно 10 мкм.
3. Поглощающая кислород полимерная композиция по п.1, отличающаяся тем, что количество полимерного улучшающего совместимость средства эффективно для формирования от приблизительно 100 до приблизительно 400 удаляющих кислород доменов на от приблизительно 500 до приблизительно 1000 квадратных микронах непрерывной неполярной полимерной композиции.
4. Поглощающая кислород полимерная композиция по п.1, отличающаяся тем, что полимерное улучшающее совместимость средство обладает от приблизительно 0,1 до приблизительно 6% полярного фрагмента, привитого на неполярный полимерный каркас.
5. Поглощающая кислород полимерная композиция по п.1, отличающаяся тем, что полимерное улучшающее совместимость средство обладает неполярным полиолефиновым каркасом и привитой карбоновокислотной группой на нем, формирующей полярный фрагмент.
6. Поглощающая кислород полимерная композиция по п.1, отличающаяся тем, что полимерное улучшающее совместимость средство представляет собой привитый малеиновым ангидридом полиолефин.
7. Поглощающая кислород полимерная композиция по п.6, отличающаяся тем, что привитый малеиновым ангидридом полиолефин содержит от приблизительно 0,2 до приблизительно 2% малеинового ангидрида.
8. Поглощающая кислород полимерная композиция по п.1, отличающаяся тем, что окисляемый полимер представляет собой основной полимер с повторяющимися алкильными группами, замещенными циклическим амидом.
9. Поглощающая кислород полимерная композиция по п.8, отличающаяся тем, что окисляемый полимер представляет собой поливинилпирролидон.
10. Поглощающая кислород полимерная композиция по п.1, отличающаяся тем, что катализатор-переходный металл или его соль представляет собой неодеканоат кобальта.
11. Поглощающая кислород полимерная композиция по п.1, отличающаяся тем, что промотор катализатора представляет собой гидроксимидное соединение.
12. Поглощающая кислород полимерная композиция по п.1, отличающаяся тем, что промотор катализатора представляет собой н-гидроксифталимид.
13. Поглощающая кислород полимерная композиция по п.1, отличающаяся тем, что промотор катализатора представляет собой сложный эфир гидроксиимида, эффективный для выдерживания температур до приблизительно 230°C.
14. Поглощающая кислород полимерная композиция по п.1, отличающаяся тем, что промотор катализатора представляет собой сложный эфир гидроксиимида, включая ацетокси-производное н-гидроксифталимида.
15. Поглощающая кислород полимерная композиция по п.14, отличающаяся тем, что сложный эфир гидроксиимида включает н-гидроксифталимида ацетат.
16. Способ получения поглощающей кислород полимерной композиции, включающий:
перемешивание поглощающего кислород полимера, катализатора или его соли, каталитического медиатора и полимерного улучшающего совместимость средства, обладающего полярным фрагментом и неполярным фрагментом, для формирования их мастербатча;
добавление мастербатча в неполярную полимерную композицию, содержащую полиолефин, для формирования смешанного полиолефина и
экструзию смешанного полиолефина для формирования поглощающей кислород полимерной композиции, обладающей дискретными полярными зонами поглощающего кислород полимера, катализатора или его соли и каталитического медиатора, образованными с непрерывной неполярной полимерной матрицей, содержащей полиолефин и полимерное улучшающее совместимость средство.
17. Способ по п.16, отличающийся тем, что перемешивание мастербатча происходит при температуре от приблизительно 100°C до приблизительно 200°C.
18. Способ по п.16, отличающийся тем, что перемешивание мастербатча и неполярной полимерной композиции, содержащей полиолефин, проводят при температуре от приблизительно 130 до приблизительно 220°C.
19. Способ по п.16, отличающийся тем, что мастербатч содержит от приблизительно 1 до приблизительно 20% поглощающего кислород полимера, от приблизительно 0,01 до приблизительно 10% катализатора или его соли, от приблизительно 0,1 до приблизительно 15% каталитического медиатора и от приблизительно 0,1 до приблизительно 20% полимерного улучшающего совместимость средства.
20. Способ по п.16, отличающийся тем, что экструзия смешанного полиолефина для формирования поглощающей кислород полиолефиновой композиции включает формирование однослойной пленки, имеющей толщину от приблизительно 0,1 до приблизительно 20 мил.